СПОСОБ ПРОИЗВОДСТВА КРЕМНИЯ, ПРИГОДНОГО ДЛЯ ИСПОЛЬЗОВАНИЯ В СОЛНЕЧНЫХ ЭЛЕМЕНТАХ

1. Способ производства кремния солнечного качества, включающий:
плавление кремния и
направленное затвердевание расплава,
отличающийся тем, что кристаллизационный фронт формируется в ходе направленного затвердевания, причем указанный фронт имеет форму по меньшей мере сегмента сферической поверхности.
2. Способ по п.1, отличающийся тем, что кристаллизационный фронт распространяется в расплаве радиально-симметрично.
3. Способ по п.1, отличающийся тем, что затвердевание осуществляют с поверхности расплава.
4. Способ по п.1, отличающийся тем, что затвердевание осуществляют с места, находящегося в объеме расплава.
5. Способ по п.3, отличающийся тем, что расплав находится в тигле, и затвердевание осуществляют с места, находящегося на дне тигля.
6. Способ по п.1, отличающийся тем, что металлургический кремний расплавляют.
7. Способ по п.6, отличающийся тем, что металлургический кремний извлекают с помощью карботермического восстановления диоксида кремния углеродом.
8. Способ по п.7, отличающийся тем, что карботермическое восстановление осуществляют в электродуговой печи.
9. Способ по любому из пп.6-8, отличающийся тем, что перед затвердеванием расплавленный металлургический кремний обрабатывают металлургическим способом в технологической печи, причем расплав предпочтительно очищают продувочным газом и/или в ходе металлургической обработки добавляют шлакообразующие компоненты.
10. Способ по п.9, отличающийся тем, что затвердевание проводят в технологической печи.
11. Способ по п.1, отличающийся тем, что после затвердевания расплава, краевую зону с каждой стороны затвердевшего кремниевого слитка удаляют, причем краевая зона предпочтительно имеет толщину несколько сантиметров.
12. Способ по п.11, отличающийся тем, что оставшийся кремниевый слиток измельчают и перетравливают травильным раствором, причем кремниевые фрагменты, полученные при измельчении предпочтительно имеют диаметр примерно 5 мм.
13. Способ по п.12, отличающийся тем, что кремниевые фрагменты отмывают и сушат после перетравления.
14. Способ по любому пп.11-13, отличающийся тем, что кремниевый слиток или кремниевые фрагменты снова расплавляют и осуществляют другое направленное затвердевание.
15. Способ по п.14, отличающийся тем, что для повторного плавления предусмотрен отдельный тигель, и/или плавление осуществляют в отдельной кристаллизационной печи.
16. Способ по п.14, отличающийся тем, что дополнительное направленное затвердевание осуществляют по любому из пп.1-5.
17. Способ по п.14, отличающийся тем, что после дополнительного направленного затвердевания удаляют краевую зону с каждой стороны затвердевшего кремниевого слитка, причем краевая зона предпочтительно имеет толщину, несколько сантиметров.
18. Способ по п.17, отличающийся тем, что оставшийся кремниевый слиток измельчают и перетравливают травильным раствором, причем кремниевые фрагменты, полученные при измельчении, предпочтительно имеют диаметр примерно 5 мм.
19. Способ по п.18, отличающийся тем, что после перетравления кремниевые фрагменты отмывают и сушат.
20. Кремниевая пластина, отличающаяся тем, что она выполнена, по меньшей мере частично, из кремния, полученного по любому способу из предшествующих пунктов.
21. Солнечный элемент, отличающийся тем, что он выполнен, по меньшей мере частично, из кремния, полученного по любому способу из предшествующих пунктов.